체적 평균 입경 이 22 μ m 이 며 , Li 1 . 03 Ni 0 . 86 Co 0 . 09 Mn 0 . 03 Al 0 . 02 O 2 로 나타내 지 는 조성 을 가지 고 , 황산 나트륨 수용액 을 이용 한 세정 공정 을 거쳐 얻 어 진 리튬 천 이 금속 복합 산화물 을 포함 하 는 정극 활물질 B 를 준비 하 였 다 . 실시 예 6 및 비 교예 7 로 얻 어 진 정극 활물질 E 6 및 C 7 의 각각 을 , 상기 정극 활물질 B 와 중량 비 3 : 7 이 되 도록 혼합 하 고 , 평가 용 의 혼합 정극 활물질 을 얻 은 것 이외 는 , 사이클 특성 평가 2 와 마찬가지 로 하 여 평가 하 였 다 . 평가 결과 를 표 5 에 나타낸다 .